【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
非プロトン性溶剤を基礎とし、
少なくとも１種のオリゴマー及び／又はポリマーのヒドロキシル基含有化合物（Ａ）、
式（Ｉ）
−Ｘ−Ｓｉ−Ｒ''xＧ3-x  （Ｉ）
［式中、
Ｇ＝同一の若しくは異なる加水分解性基、殊にＧ＝アルコキシ基（ＯＲ'）、
Ｒ'＝水素、アルキル又はシクロアルキル、ここで、炭素鎖は、隣接していない酸素基、硫黄基又はＮＲａ基によって中断されていてもよく、ここで、Ｒａ＝アルキル、シクロアルキル、アリール又はアラルキル、有利にはＲ'＝エチル及び／又はメチル、
Ｘ＝有機基、殊に直鎖及び／若しくは分枝鎖の炭素原子１〜２０個を有するアルキレン基又はシクロアルキレン基、極めて有利にはＸ＝炭素原子１〜４個を有するアルキレン基、
Ｒ''＝アルキル、シクロアルキル、アリール、又はアラルキル、ここで、炭素鎖は、隣接していない酸素基、硫黄基又はＮＲａ基によって中断されていてもよく、ここで、Ｒａ＝アルキル、シクロアルキル、アリール又はアラルキル、有利にはＲ''＝殊に炭素原子１〜６個を有するアルキル基、
ｘ＝０〜２、有利には０〜１、特に有利にはｘ＝０］の少なくとも１個のシラン基を有する少なくとも１種の化合物（Ｂ１）
並びに
成分（Ｂ１）とは異なる、１分子当たり少なくとも２個のイソシアネート基を有する少なくとも１種の化合物（Ｂ２）を含有するコーティング剤であって、該化合物（Ｂ２）が、
（ｉ）ウレトジオン基を有し、かつ
（ｉｉ）直鎖脂肪族ジイソシアネート（ＤＩ）から製造されている
ことを特徴する前記コーティング剤。
【請求項２】
前記化合物（Ｂ２）が、炭素原子３〜１２個、殊に炭素原子４〜１０個、極めて有利には炭素原子５〜６個を有する直鎖脂肪族ジイソシアネート（ＤＩ）から製造されていることを特徴とする、請求項１記載のコーティング剤。
【請求項３】
前記化合物（Ｂ２）が、＞５０モル％、有利には５０モル％超〜９０モル％、特に有利には６５〜８０モル％のウレトジオン基含有率を、そのつど前記直鎖脂肪族ジイソシアネート（ＤＩ）のイソシアネート−オリゴマー化によって生じた構造タイプの全体を基準として有することを特徴とする、請求項１又は２記載のコーティング剤。
【請求項４】
前記ウレトジオン基含有化合物（Ｂ２）中で、構造単位（Ｉ）、（ＩＩ）及び／又は（ＩＩＩ）に前記イソシアネート基の５モル％未満、有利には２．５モル％未満が反応しており、特に有利には前記イソシアネート基の一切が反応していないことを特徴とする、請求項１から３までのいずれか１項記載のコーティング剤。
【請求項５】
前記シラン基含有化合物（Ｂ１）がイソシアヌレート基及び／若しくはアロファネート基を有すること、並びに／又は前記シラン基含有化合物（Ｂ１）が付加的にイソシアネート基を有することを特徴とする、請求項１から４までのいずれか１項記載のコーティング剤。
【請求項６】
前記化合物（Ｂ１）が、
構造単位（ＩＩ）及び（ＩＩＩ）の全単位を基準として、式（ＩＩ）
−ＮＲ−（Ｘ−ＳｉＲ''x（ＯＲ'）3-x）  （ＩＩ）０〜１００モル％、有利には５〜７０モル％
及び
構造単位（ＩＩ）及び（ＩＩＩ）の全単位を基準として、式（ＩＩＩ）
−Ｎ（Ｘ−ＳｉＲ''x（ＯＲ'）3-x）n（Ｘ'−ＳｉＲ''y（ＯＲ'）3-y）m  （ＩＩＩ）０〜１００モル％、有利には３０〜９５モル％
を有することを特徴とし、ここで、
Ｒ＝水素、アルキル、シクロアルキル、アリール又はアラルキル、ここで、炭素鎖は、隣接していない酸素基、硫黄基又はＮＲａ基によって中断されていてもよく、ここで、Ｒａ＝アルキル、シクロアルキル、アリール又はアラルキル、
Ｒ'＝水素、アルキル又はシクロアルキル、ここで、炭素鎖は、隣接していない酸素基、硫黄基又はＮＲａ基によって中断されていてもよく、ここで、Ｒａ＝アルキル、シクロアルキル、アリール又はアラルキル、有利にはＲ'＝エチル及び／又はメチル、
Ｘ、Ｘ'＝直鎖及び／若しくは分枝鎖の炭素原子１〜２０個を有するアルキレン基又はシクロアルキレン基、有利にはＸ、Ｘ'＝炭素原子１〜４個を有するアルキレン基、
Ｒ''＝アルキル、シクロアルキル、アリール、又はアラルキル、ここで、炭素鎖は、隣接していない酸素基、硫黄基又はＮＲａ基によって中断されていてもよく、ここで、Ｒａ＝アルキル、シクロアルキル、アリール又はアラルキル、有利にはＲ''＝殊に炭素原子１〜６個を有するアルキル基、
ｎ＝０〜２、ｍ＝０〜２、ｍ＋ｎ＝２、並びに
ｘ、ｙ＝０〜２である、請求項１から５までのいずれか１項記載のコーティング剤。
【請求項７】
前記化合物（Ｂ１）中の前記構造単位（ＩＩ）及び／又は（ＩＩＩ）に反応した前記イソシアネート基の全割合が、１０〜１００モル％、有利には３０〜１００モル％、特に有利には５０〜１００モル％であることを特徴とする、請求項１から６までのいずれか１項記載のコーティング剤。
【請求項８】
前記化合物（Ｂ１）が、（α）ビス（３−プロピルトリメトキシシリル）アミン及び場合によりＮ−（３−（トリメトキシシリル）プロピル）ブチルアミンと、（β）１，６−ヘキサメチレンジイソシアネート、イソホロンジイソシアネート、又は４，４'−メチレンジシクロヘキシルジイソシアネート、前述のジイソシアネートのビウレット−ダイマー及び／又は前述のジイソシアネートのイソシアヌレート−トリマーとからの反応生成物であることを特徴とする、請求項１から７までのいずれか１項記載のコーティング剤。
【請求項９】
前記ウレトジオン基含有化合物（Ｂ２）の当量対前記シラン基含有化合物（Ｂ１）の当量での混合比が、０．５：１．０〜５０．０〜１．０、有利には０．８：１．０〜２０．０〜１．０であることを特徴とする、請求項１から８までのいずれか１項記載のコーティング剤。
【請求項１０】
前記ヒドロキシル基含有化合物（Ａ）が、ポリアクリレートポリオール、ポリメタクリレートポリオール、ポリエステルポリオール、ポリウレタンポリオール及び／又はポリシロキサンポリオールの群から、殊にポリアクリレートポリオール及び／又はポリメタクリレートポリオールの群から選択されていることを特徴とする、請求項１から９までのいずれか１項記載のコーティング剤。
【請求項１１】
化合物（Ａ）として、ラクトン変性された、有利にはε−カプロラクトン変性されたヒドロキシル基含有のオリゴマー及び／又はポリマーの化合物（Ａ）、極めて有利にはε−カプロラクトン変性されたヒドロキシル基含有ポリアクリレートポリオール及び／又はε−カプロラクトン変性されたヒドロキシル基含有ポリメタクリレートポリオールを含有することを特徴とする、請求項１から１０までのいずれか１項記載のコーティング剤。
【請求項１２】
場合により前コーティングされた基材上に着色ベースコート層を施与し、その後に請求項１から１１までのいずれか１項記載のコーティング剤からの層を施与することを特徴とする、多段階のコーティング法。
【請求項１３】
前記着色ベースコート層の施与後に、この施与されたベースコートをまず室温〜８０℃までの温度で乾燥させ、そして請求項１から１１までのいずれか１項記載の前記コーティング剤の施与後に３０〜９０℃の温度で１分〜１０時間までのあいだ硬化させることを特徴とする、請求項１２記載の多段階のコーティング法。
【請求項１４】
自動車修理塗装のための及び／又は自動車取り付け部品及び／又はプラスチック基材のコーティングのためのクリアコートとしての請求項１から１１までのいずれか１項記載のコーティング剤の使用。
【請求項１５】
自動車修理塗装及び／又はプラスチック基材のコーティングのための請求項１２又は１３記載の方法の使用。